(57)【要約】【課題】記録媒体への定着性および耐擦過性に優れたオーバーコート層を形成することができるインクジェット記録用非水系インク組成物、インクジェット記録方法、記録物、インクカートリッジ、および記録装置を提供することにある。【解決手段】本発明に係るインクジェット記録用非水系インク組成物は、アルキレングリコール化合物およびラクトンから選択される少なくとも１種と、非水系樹脂エマルジョンと、を含有し、記録媒体上に形成された画像の上にオーバーコート層を形成するためのものである。【選択図】なし【特許請求の範囲】
【請求項１】
アルキレングリコール化合物およびラクトンから選択される少なくとも１種と、
非水系樹脂エマルジョンと、を含有し、
記録媒体上に形成された画像の上にオーバーコート層を形成するためのインクジェット記録用非水系インク組成物。
【請求項２】
請求項１に記載のインクジェット記録用非水系インク組成物において、
前記非水系樹脂エマルジョンを構成する樹脂は、ポリアクリルポリオール樹脂である、インクジェット記録用非水系インク組成物。
【請求項３】
請求項１または２に記載のインクジェット記録用非水系インク組成物において、
前記非水系樹脂エマルジョンの分散媒は、脂肪族炭化水素および脂環式炭化水素から選択される少なくとも１種である、インクジェット記録用非水系インク組成物。
【請求項４】
請求項３に記載のインクジェット記録用非水系インク組成物において、
前記脂肪族炭化水素は、直鎖アルカンおよび分枝構造を有するアルカンから選択される少なくとも１種である、インクジェット記録用非水系インク組成物。
【請求項５】
請求項３に記載のインクジェット記録用非水系インク組成物において、
前記脂環式炭化水素は、アルキルシクロヘキサンである、インクジェット記録用非水系インク組成物。
【請求項６】
請求項１ないし５のいずれか一項に記載のインクジェット記録用非水系インク組成物において、
前記アルキレングリコール化合物は、エチレングリコール化合物およびプロピレングリコール化合物から選択される少なくとも１種である、インクジェット記録用非水系インク組成物。
【請求項７】
請求項１ないし６のいずれか一項に記載のインクジェット記録用非水系インク組成物において、
前記ラクトンは、β−プロピオラクトン、β−ブチロラクトン、γ−ブチロラクトン、γ−バレロラクトン、δ−バレロラクトン、およびε−カプロラクトンから選択される少なくとも１種である、インクジェット記録用非水系インク組成物。
【請求項８】
請求項１ないし７のいずれか一項に記載のインクジェット記録用非水系インク組成物において、
さらに、ポリエーテル変性シリコーン系界面活性剤およびポリエステル変性シリコーン系界面活性剤から選択される少なくとも１種の界面活性剤を含有する、インクジェット記録用非水系インク組成物。
【請求項９】
記録媒体上に形成された画像の上に、インクジェット記録装置を用いて請求項１ないし８のいずれか一項に記載の非水系インク組成物の液滴を吐出して、オーバーコート層を形成する、インクジェット記録方法。
【請求項１０】
請求項９に記載のインクジェット記録方法により、記録媒体上にオーバーコート層が形成された、記録物。
【請求項１１】
請求項１ないし９のいずれか一項に記載の非水系インク組成物を備えた、インクカートリッジ。
【請求項１２】
請求項１１に記載されたインクジェット記録用インクカートリッジを備えた、記録装置。
【発明の詳細な説明】
【技術分野】
【０００１】
本発明は、インクジェット記録用非水系インク組成物、インクジェット記録方法、記録物、インクカートリッジ、および記録装置に関する。
【背景技術】
【０００２】
従来の非水系インク組成物は、色材である顔料を記録媒体上へ定着させるために、溶媒へ溶解する樹脂または樹脂エマルジョンを添加していた（例えば、特許文献１参照）。これにより、溶媒が乾燥する際に色材と記録媒体とを結び付け固着することができる。色材の固着性および塗膜強度は、一定の割合までは上記の樹脂または樹脂エマルジョンの添加量が増加するほど良好となる傾向を示す。しかしながら、上記の樹脂または樹脂エマルジョンの添加量を増加させると、しばしば非水系インク組成物の粘度の上昇、色材の発色性または印刷物の乾燥性への阻害等の弊害を伴い、必ずしも色材の固着性および印刷物の耐擦過性が最適なる条件のみでは決定できない。むしろ上記の樹脂または樹脂エマルジョンの添加量が少ないほど、色材の固着性および印刷物の耐擦過性以外の非水系インク組成物に要求される特性が良好となる事例も存在する。
【０００３】
そこで、一旦形成した塗膜層に対し、透明なインクをオーバーコートし、これにより印刷物の発色性等の特性を損なうことなく色材の固着性および印刷物の耐擦過性を向上させる手法が考えられる。しかしながら、主成分が水である水系インク組成物とは異なり、非水系インク組成物は使用する溶剤の種類によって性質が大きく変化するので、添加する樹脂または樹脂エマルジョンの種類と分散媒とのマッチングが重要となる。
【特許文献１】特開２００７−１６９４９２号公報
【発明の開示】
【発明が解決しようとする課題】
【０００４】
本発明の目的は、記録媒体への定着性および耐擦過性に優れたオーバーコート層を形成することができるインクジェット記録用非水系インク組成物、インクジェット記録方法、記録物、インクカートリッジ、および記録装置を提供することにある。
【課題を解決するための手段】
【０００５】
本発明に係るインクジェット記録用非水系インク組成物は、アルキレングリコール化合物およびラクトンから選択される少なくとも１種と、非水系樹脂エマルジョンと、を含有し、記録媒体上に形成された画像の上にオーバーコート層を形成するためのものである。
【０００６】
本発明に係るインクジェット記録用非水系インク組成物において、前記非水系樹脂エマルジョンを構成する樹脂は、ポリアクリルポリオール樹脂であることができる。
【０００７】
本発明に係るインクジェット記録用非水系インク組成物において、前記非水系樹脂エマルジョンの分散媒は、脂肪族炭化水素および脂環式炭化水素から選択される少なくとも１種であることができる。
【０００８】
本発明に係るインクジェット記録用非水系インク組成物において、前記脂肪族炭化水素は、直鎖アルカンおよび分枝構造を有するアルカンから選択される少なくとも１種であることができる。
【０００９】
本発明に係るインクジェット記録用非水系インク組成物において、前記脂環式炭化水素
は、アルキルシクロヘキサンであることができる。
【００１０】
本発明に係るインクジェット記録用非水系インク組成物において、前記アルキレングリコール化合物は、エチレングリコール化合物およびプロピレングリコール化合物から選択される少なくとも１種であることができる。
【００１１】
本発明に係るインクジェット記録用非水系インク組成物において、前記ラクトンは、β−プロピオラクトン、β−ブチロラクトン、γ−ブチロラクトン、γ−バレロラクトン、δ−バレロラクトン、およびε−カプロラクトンから選択される少なくとも１種であることができる。
【００１２】
本発明に係るインクジェット記録用非水系インク組成物において、さらに、ポリエーテル変性シリコーン系界面活性剤およびポリエステル変性シリコーン系界面活性剤から選択される少なくとも１種の界面活性剤を含有することができる。
【００１３】
本発明に係るインクジェット記録方法は、記録媒体上に形成された画像の上に、インクジェット記録装置を用いて上記の非水系インク組成物の液滴を吐出して、オーバーコート層を形成することを特徴とする。
【００１４】
本発明に係る記録物は、上記のインクジェット記録方法により、記録媒体上にオーバーコート層が形成されたものである。
【００１５】
本発明に係るインクカートリッジは、上記の非水系インク組成物を備えている。
【００１６】
本発明に係る記録装置は、上記のインクジェット記録用インクカートリッジを備えている。
【発明を実施するための最良の形態】
【００１７】
以下、本発明の好適な実施形態について、詳細に説明する。
【００１８】
１．インクジェット記録用非水系インク組成物
本実施形態に係るインクジェット記録用非水系インク組成物は、アルキレングリコール化合物およびラクトンから選択される少なくとも１種と、非水系樹脂エマルジョンと、を含有し、記録媒体上に形成された画像の上にオーバーコート層を形成するためのものである。
【００１９】
１．１  有機溶剤
本実施形態に係る非水系インク組成物は、有機溶剤として、常温常圧下で液体のアルキレングリコール化合物およびラクトンから選択される少なくとも１種を含有する。
【００２０】
アルキレングリコール化合物は、国際公開第２００２／０５５６１９パンフレットに記載されているような、エチレングリコール化合物またはプロピレングリコール化合物であることが好ましい。
【００２１】
エチレングリコール化合物としては、エチレングリコール、ジエチレングリコール、トリエチレングリコール、テトラエチレングリコール、ポリエチレングリコールモノエーテル、ポリエチレングリコールジエーテルが挙げられ、好ましくはジエチレングリコールである。
【００２２】
また、プロピレングリコール化合物としては、プロピレングリコール、ジプロピレング
リコール、トリプロピレングリコール、ポリプロピレングリコールモノエーテル、ポリプロピレングリコールジエーテルが挙げられ、好ましくはジプロピレングリコールである。
【００２３】
前記ジエチレングリコール化合物としては、例えば、下記一般式（１）で表されるジエチレングリコール化合物を用いることができる。
【化１】
2009255314.tif 000002
（式中、Ｒ１１およびＲ１２は、それぞれ独立して、水素原子、炭素数１〜４のアルキル基、またはＲ１３ＣＯ基であり、Ｒ１３は炭素数１〜４のアルキル基である。）
【００２４】
本明細書において、「炭素数１〜４のアルキル基」は、直鎖状または分枝状のアルキル基であることができ、例えば、メチル基、エチル基、ｎ−プロピル基、ｉｓｏ−プロピル基、ｎ−ブチル基、ｉｓｏ−ブチル基、ｓｅｃ−ブチル基、またはｔｅｒｔ−ブチル基であることができる。
【００２５】
本実施形態に係る非水系インク組成物において用いることができるジエチレングリコール化合物として、例えば、ジエチレングリコール；ジエチレングリコールエーテル（特に、アルキルエーテル）、例えば、ジエチレングリコールモノメチルエーテル、ジエチレングリコールジメチルエーテル、ジエチレングリコールメチルエチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル；または、ジエチレングリコールエステル、例えば、ジエチレングリコールモノエチルエーテルアセテート、ジエチレングリコールモノｎ−ブチルエーテルアセテート、若しくはジエチレングリコールモノアセテートが挙げられる。これらの中では、ジエチレングリコール、ジエチレングリコールモノメチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル、ジエチレングリコールモノエチルエーテルアセテート、若しくはジエチレングリコールモノブチルエーテルアセテートが好ましい。
【００２６】
また、前記ジプロピレングリコール化合物としては、例えば、一般式（２）で表されるジプロピレングリコール化合物を用いることができる。
【化２】
2009255314.tif 000003
（式中、Ｒ２１およびＲ２２は、それぞれ独立して、水素原子、炭素数１〜４のアルキル基、またはＲ２３ＣＯ基であり、Ｒ２３は炭素数１〜４のアルキル基である。）
【００２７】
本実施形態に係る非水系インク組成物において用いることができるジプロピレングリコール化合物として、例えば、ジプロピレングリコール；またはジプロピレングリコールエーテル（特に、アルキルエーテル）、例えば、ジプロピレングリコールモノメチルエーテル、若しくはジプロピレングリコールモノエチルエーテルが挙げられる。
【００２８】
本実施形態に係る非水系インク組成物において用いることのできるジエチレングリコール化合物、ジプロピレングリコール化合物、およびラクトンは、それらの沸点が常圧下で、それぞれ好ましくは１５０℃以上、より好ましくは１８０℃以上である。
【００２９】
また、ジエチレングリコール化合物およびジプロピレングリコール化合物は、それらの２０℃での蒸気圧が、好ましくは１ｈＰａ以下、より好ましくは０．７ｈＰａ以下である。上記のような高沸点および低蒸気圧の条件を満たすジエチレングリコール化合物および
ジプロピレングリコール化合物を用いることにより、局所的排気設備または排ガス処理設備を設ける負担が軽減され、作業環境の向上が可能となり、また周辺環境への環境負荷も軽減することが可能となる。
【００３０】
本実施形態に係る非水系インク組成物においては、前記ジエチレングリコール化合物を含有することが好ましく、その含有量は、印刷特性によって適宜選択することができるが、インク組成物全体の質量に対して２０質量％〜８０質量％であることが好ましい。
【００３１】
本実施形態に係る非水系インク組成物においては、有機溶剤として、前記ジエチレングリコール化合物、前記ジプロピレングリコール化合物、前記ラクトンないしはそれらの混合物に加えて、さらに、常温常圧下で液体であり、下記一般式（３）で表されるポリエチレングリコールモノエーテル化合物を含むことができる。
【化３】
2009255314.tif 000004
（式中、Ｒ３１は、炭素数１〜６のアルキル基（好ましくは、炭素数１〜４のアルキル基）であり、ｎは、３〜６の整数である。）
【００３２】
本明細書において、「炭素数１〜６のアルキル基」は、直鎖状または分枝状のアルキル基であることができ、例えば、前記「炭素数１〜４のアルキル基」に加えて、直鎖状または分枝状のペンチル基、または直鎖状または分枝状のへキシル基であることができる。
【００３３】
本実施形態に係る非水系インク組成物において用いることができるポリエチレングリコール化合物は、その沸点が常圧下で、好ましくは２００℃以上、より好ましくは２５０℃以上である。また、本実施形態に係る非水系インク組成物において用いることができるポリエチレングリコールモノエーテル化合物は、その引火点が、好ましくは１００℃以上、より好ましくは１３０℃以上である。このようなポリエチレングリコールモノエーテル化合物を用いることにより、非水系インク組成物に揮発抑制性を付与することができる。例えば、インクカートリッジからプリンタヘッドへインク組成物を輸送するチューブ内でのインク組成物の蒸発を抑制することにより、チューブ内での固形分の体積を防止ないし軽減することができる。
【００３４】
ポリエチレングリコールモノエーテル化合物としては、例えば、トリエチレングリコールモノエーテル化合物（例えば、トリエチレングリコールモノメチルエーテル、またはトリエチレングリコールモノブチルエーテル）、あるいは、前記一般式（３）においてｎが４〜６であるポリエチレングリコールモノエーテル化合物（特に、ポリエチレングリコールモノメチルエーテル）の混合物、例えば、テトラエチレングリコールモノメチルエーテルと、ペンタエチレングリコールモノメチルエーテルと、ヘキサエチレングリコールモノメチルエーテルとの混合物が挙げられる。
【００３５】
本発明に係る非水系インク組成物においては、有機溶剤として、その他の有機溶剤を含有することができる。
【００３６】
前記ラクトンとしては、炭素原子数６以下のラクトンが好ましく、β−プロピオラクトン、β−ブチロラクトン、γ−ブチロラクトン、γ−バレロラクトン、δ−バレロラクトンおよびε−カプロラクトンであることが好ましい。
【００３７】
その他の有機溶剤としては、好ましくは極性有機溶剤、例えば、アルコール類（例えば、メチルアルコール、エチルアルコール、プロピルアルコール、ブチルアルコール、またはフッ化アルコール等）、ケトン類（例えば、アセトン、メチルエチルケトン、またはシ
クロヘキサノン等）、カルボン酸エステル類（例えば、酢酸メチル、酢酸エチル、酢酸プロピル、酢酸ブチル、プロピオン酸メチル、またはプロピオン酸エチル等）、またはエーテル類（例えば、ジエチルエーテル、ジプロピルエーテル、テトラヒドロフラン、またはジオキサン等）等を用いることができる。
【００３８】
本実施形態に係る非水系インク組成物が、ジエチレングリコール化合物、ジプロピレングリコール化合物、およびラクトンの少なくともいずれか１種を含み、ポリエチレングリコールモノエーテル化合物を含まない場合には、ジエチレングリコール化合物、ジプロピレングリコール化合物、およびラクトンの総量が、全有機溶剤成分の７５質量％以上を占めることが好ましい。
【００３９】
また、本実施形態に係る非水系インク組成物が、ジエチレングリコール化合物、ジプロピレングリコール化合物、ラクトンおよびポリエチレングリコールモノエーテル化合物の総量は、全有機溶剤成分の８０質量％以上を占めることが好ましい。
【００４０】
１．２  非水系樹脂エマルジョン
本実施形態に係る非水系インク組成物は、定着剤として非水系樹脂エマルジョンを含有する。
【００４１】
本実施形態で使用する非水系樹脂エマルジョン（非水系高分子樹脂微粒子を分散させたもの）は、非水系インク組成物に加えても樹脂微粒子が不溶性であるため、可溶性高分子化合物を加えた場合のような著しい粘度上昇を引き起こさない。このため、樹脂添加による吐出性の低下を抑制できる。
【００４２】
非水系樹脂エマルジョンを構成する樹脂（非水系高分子樹脂）としては、特に限定されないが、ウレタン系およびアクリル系樹脂が好ましく、ポリアクリルポリオール樹脂であることがより好ましい。
【００４３】
非水系エマルジョンの分散媒は、特に限定されないが、脂肪族炭化水素および脂環式炭化水素から選択される少なくとも１種であることが好ましく、両者の混合物であることがより好ましい。
【００４４】
上記脂肪族炭化水素としては、直鎖アルカンまたは分枝構造を有するアルカンが好ましく、これらのうち１種を単独で用いてもよいし、２種以上の混合物として用いてもよい。
【００４５】
直鎖構造のアルカンとしては、炭素数５〜１５のものが好ましく、ｎ−ペンタン、ｎ−ヘキサン、ｎ−ヘプタン、ｎ−オクタン、ｎ−ノナン、ｎ−デカン、ｎ−ウンデカンなどが挙げられる。また、分枝構造のアルカンとしては、炭素数５〜１５のものが好ましく、例えば、２，３−ジメチルブタン、２−メチルヘキサン、３−メチルヘプタン、３−メチルヘキサン、２，３−ジメチルペンタンなどが挙げられる。
【００４６】
上記脂環式炭化水素としては、炭素数５〜１５のものが好ましく、シクロペンタン、シクロヘキサン、シクロヘプタン、シクロオクタン、およびこれらの化合物の水素をアルキル基に置換した化合物などが好ましく、シクロヘキサンの水素をアルキル基で置換したアルキルシクロヘキサンがより好ましい。
【００４７】
一般に広く使用されている石油系溶剤は、有害なベンゼン、トルエン、キシレンを含むため環境面から好ましくなく、この点からも、上記脂肪族炭化水素化合物と脂環式炭化水素化合物からなる混合溶剤を用いることが好ましい。
【００４８】
また、上記の分散媒中に分散した樹脂エマルジョンが市販されている。ポリアクリルポリオールのエマルジョン（ポリアクリルポリオール系定着樹脂）としては、例えばハリマ化成社製のＮ−２０４３−６０ＭＥＸなどが挙げられる。ウレタン系樹脂のエマルジョン（ポリウレタン系定着樹脂）としては、三洋化成工業社製のサンプレンＩＢ−Ｆ３７０、サンプレンＩＢ−５０１などが挙げられる。
【００４９】
上記Ｎ−２０４３−６０ＭＥＸは、炭素数９および１０のアルキルシクロヘキサンを主成分とする混合溶媒中にポリアクリルポリオール樹脂（不揮発分６１％）を分散させた樹脂エマルジョンである。上記サンプレンＩＢ−Ｆ３７０は、プロピレングリコールモノメチルエーテルを主成分とした溶媒中にウレタン樹脂を分散させた樹脂エマルジョンである。上記サンプレンＩＢ−５０１は、酢酸エチルおよびイソプロピルアルコールからなる混合溶媒中にウレタン樹脂を分散させた樹脂エマルジョンである。
【００５０】
上記非水系樹脂エマルジョンの樹脂固形分としての含有量は、非水系インク組成物の全質量に対して、好ましくは０．１〜１０質量％であり、より好ましくは１〜５質量％である。樹脂固形分としての含有量が０．１質量％未満であると、記録媒体への定着性が損なわれることがある。一方、樹脂固形分としての含有量が１０質量％を超えると、インクの粘性が高くなりインクの吐出安定性が損なわれることがある。
【００５１】
１．３  添加剤
１．３．１  界面活性剤
本実施形態に係る非水系インク組成物は、シリコーン系界面活性剤を含有することができる。シリコーン系界面活性剤を添加することにより、非水系インク組成物の記録媒体へのぬれ性が改善され、速やかな定着性を得ることができる。
【００５２】
シリコーン系界面活性剤としては、ポリエステル変性シリコーンやポリエーテル変性シリコーンを用いることが好ましい。具体例として、ポリエステル変性シリコーンではＢＹＫ−３４７、ＢＹＫ−３４８、ＢＹＫ−ＵＶ３５００、ＢＹＫ−ＵＶ３５１０、ＢＹＫ−ＵＶ３５３０（ビックケミー・ジャパン社製）が挙げられ、ポリエーテル変性シリコーンではＢＹＫ−ＵＶ３５７０（ビックケミー・ジャパン社製）が挙げられる。
【００５３】
上記界面活性剤の添加量は、非水系インク組成物の全質量に対して、好ましくは０．０５〜３．０質量％であり、より好ましくは０．１〜０．５質量％である。
【００５４】
１．３．２  ポリオレフィンワックス
本実施形態に係る非水系インク組成物は、ポリオレフィンワックスを含有することができる。ポリオレフィンワックスを添加することにより、形成されるオーバーコート層の耐擦過性を向上させることができる。
【００５５】
ポリオレフィンワックスは、インクの被記録面へ固着した膜に粒子として残留しやすい観点から、その融点若しくは環球法軟化点（ＪＩＳ  Ｋ  ２２０７）が１１０℃以上、特に１１０〜１５０℃以下であることが好ましい。
【００５６】
また、ポリオレフィンワックスは、その針入度法硬度（ＪＩＳ  Ｋ  ２２０７）が１以上であることが好ましく、２以上５以下であることが好ましい。
【００５７】
ポリオレフィンワックスとしては、インク組成物を被記録面へ吐着させた際に形成される膜（記録画像等の塗膜）中において所定粒径の粒子の状態を保持し得る限り特に限定されるものではなく、例えばエチレン、プロピレン、ブチレン等のオレフィンまたはその誘導体から製造したワックスおよびそのコポリマー、具体的には、ポリエチレン系ワックス
、ポリプロピレン系ワックス、ポリブチレン系ワックス等が挙げられる。これらのポリエチレンワックスは、一種単独または二種以上組み合わせて用いることができる。
【００５８】
ポリオレフィンワックスとしては、市販されているものを利用することができる。具体例として、三井化学社製のケミパールＷ４００５（ポリエチレン系ワックス、粒径２００〜８００ｎｍ、環球法軟化点１１０℃、針入度法硬度３、固形分４０％）等のケミパールシリーズが挙げられる。その他、ビックケミー・ジャパン社製のＡＱＵＡＣＥＲ５１３（ポリエチレン系ワックス、粒径１００〜２００ｎｍ、融点１３０℃、固形分３０％）等のＡＱＵＡＣＥＲシリーズを用いることができる。
【００５９】
ポリオレフィンワックスの含有量は、非水系インク組成物の全質量に対して、好ましくは０．０１〜１０質量％であり、より好ましくは０．０５〜１質量％である。
【００６０】
１．３．３  その他の添加剤
本実施形態に係る非水系インク組成物は、透明または半透明の無機フィラーを添加して非水系インク組成物の粘度を調製することができる。また、無機フィラーを添加した非水系インク組成物により形成されたオーバーコート層は、摩擦抵抗を低減することができる。無機フィラーとしては、例えば、シリカ、石英などを原料としたフィラーが挙げられる。
【００６１】
本実施形態に係る非水系インク組成物は、テフロン（登録商標）粒子を添加することができる。テフロン（登録商標）粒子を添加した非水系インク組成物により形成されたオーバーコート層は、摩擦抵抗を低減することができる。
【００６２】
本実施形態に係る非水系インク組成物は、通常の非水系インク組成物に含まれているその他の添加剤を含むことができる。このような添加剤の一つとして、安定剤（例えば、酸化防止剤または紫外線吸収剤）が挙げられる。酸化防止剤としては、例えば、ＢＨＡ（２，３−ブチル−４−オキシアニソール）またはＢＨＴ（２，６−ジ−ｔ−ブチル−ｐ−クレゾール）を用いることができ、紫外線吸収剤としては、例えば、ベンゾフェノン系化合物、またはベンゾトリアゾール系化合物を用いることができる。
【００６３】
１．４  用途および製造方法
本実施形態に係る非水系インク組成物は、公知の慣用方法によって調製することができる。最初に、アルキレングリコール化合物とラクトンとの混合物を混合した後、続いて、非水系樹脂エマルジョンおよびその他の添加剤（例えば、分散助剤や粘度調整剤）を攪拌下に加えて非水系インク組成物を得ることができる。
【００６４】
本実施形態に係る非水系インク組成物は、記録媒体上に記録された画像の上にオーバーコート層を形成するために用いられる。該オーバーコート層は、インクジェット記録装置を用いて上記の非水系インク組成物の液滴を画像の記録された記録媒体上に吐出し着弾させ、乾燥させることにより形成することができる。
【００６５】
上記非水系インク組成物によれば、アルキレングリコール化合物およびラクトンから選択される少なくとも１種と、非水系樹脂エマルジョンと、を含有しているため、記録媒体への定着性および耐擦過性に優れたオーバーコート層を形成することができる。
【００６６】
本実施形態に係る非水系インク組成物の物性は、特に限定されるものではないが、例えば、その表面張力は、好ましくは２０〜５０ｍＮ／ｍである。表面張力が２０ｍＮ／ｍ未満になると、インク組成物がインクジェット記録用プリンタヘッドの表面に濡れ広がるか、または滲み出してしまい、インク滴の吐出が困難となることがあり、表面張力が５０ｍ
Ｎ／ｍを超えると、記録媒体の表面において濡れ広がらず、良好な印刷ができないことがある。また、本実施形態に係る非水系インク組成物の粘度（温度２０℃における粘度）は、好ましくは１０ｍＰａ・ｓ以下であり、より好ましくは３〜５ｍＰａ・ｓである。
【００６７】
本実施形態に係る非水系インク組成物は、撥インク処理された吐出ノズル表面に対して不活性であるという利点を有する。したがって、本発明に係る非水系インク組成物は、例えば、撥インク処理された吐出ノズル表面を有するインクジェット記録用プリンタヘッドから吐出させるインクジェット記録方法に有利に用いることができる。また、従来の非水系インクを撥インク処理ヘッドに用いた際の欠点、すなわち、撥インク処理ヘッドにおいて濡れ広がる現象、吐出が不安定になる現象、あるいはヘッドを腐食させる現象を防止することができる。
【００６８】
本実施形態に係る非水系インク組成物は、ノズルプレート表層部分に撥インク処理が施されてなるインクジェット記録ヘッドへの利用においても好適に用いることができる。本実施形態に係る非水系インク組成物と撥インク処理が施されたインクジェット記録ヘッドとの組み合わせにより、インクの飛行曲がりが発生し難く、記録紙上に良好な画像を記録することができる。本発明の非水系インク組成物によれば、撥インク処理が施されたノズルプレートの表面状態を長期に亘って良好な状態に維持することができ、長期インク吐出安定性を実現することができる。
【００６９】
本実施形態に係る非水系インク組成物は、各種インクジェット記録方式に適用することができる。すなわち、静電誘引力を利用してインクを吐出させる電界制御方式、ピエゾ素子の駆動圧力を利用してインクを吐出させるドロップ・オン・デマンド方式（または圧力パルス方式）、さらには高熱によって気泡を形成し、成長させることによって生じる圧力を利用してインクを吐出させるバブルまたはサーマルジェット方式等の各種インクジェット記録方式に適用することができる。しかしながら、ピエゾ素子の駆動圧力を利用してインクを吐出させるドロップ・オン・デマンド方式に適用するのが好ましく、この方式によって印刷を実行すると、吐出安定性に優れ、色滲みやカラーブリードのない高精細な画像を得ることができ、しかも耐熱性や耐水性にも優れている。
【００７０】
２．インクジェット記録方法
本実施形態に係るインクジェット記録方法は、記録媒体上に形成された画像の上に、インクジェット記録装置を用いて上記の非水系インク組成物の液滴を吐出して、オーバーコート層を形成することを特徴とする。インクジェット記録装置を用いると、一定量の非水系インク組成物を記録媒体上に吐出することができるため、均一な膜厚のオーバーコート層を形成することができる。
【００７１】
上記の記録方法に用いられるインクジェット記録方式としては、静電誘引力を利用してインクを吐出させる電界制御方式、ピエゾ素子の駆動圧力を利用してインクを吐出させるドロップ・オン・デマンド方式（または圧力パルス方式）、高熱によって気泡を形成し成長させることによって生じる圧力を利用してインクを吐出させるバブルまたはサーマルジェット方式等が挙げられる。
【００７２】
本発明はまた、上記のインクジェット記録方法によって、オーバーコート層が形成された記録物を提供することができる。本実施形態に係る記録物によれば、記録媒体への定着性および耐擦過性に優れたオーバーコート層を有する記録物を得ることができる。
【００７３】
３．インクカートリッジ
本実施形態に係るインクカートリッジは、上記のインクセットを備えている。これによれば、上記の非水系インク組成物を備えたインクセットを容易に運搬することができる。
【００７４】
４．実施例
以下、実施例によって本発明を具体的に説明するが、本発明はこれらに限定されるものではない。
【００７５】
４．１  非水系インク組成物の調製
４．１．１  非水系インク組成物１の調製
表１に記載の組成となるように非水系インク組成物１を調製した。すなわち、各有機溶剤およびＢＹＫ−ＵＶ３５００を所定量秤量し、マグネチックスターラーで３０分間撹拌して十分に混合した後、定着樹脂として非水系樹脂エマルジョンＮ−２０４３−６０ＭＥＸを固形分濃度４質量％となるように添加し、さらに３０分間撹拌して十分に混合した。得られた生成物を１０μｍのメンブランフィルターを用いてろ過を行い、非水系インク組成物１を得た。なお、非水系インク組成物１の粘度を「ＭＣＲ−３００」（Ｐｈｙｓｉｃａ社製）を用いて測定したところ、４．６ｍＰａ・ｓであった。
【００７６】
４．１．２  非水系インク組成物２および３の調製
表１に記載の組成となるように非水系インク組成物２および３を調製した。すなわち、各有機溶剤およびＢＹＫ−ＵＶ３５００を所定量秤量し、マグネチックスターラーで３０分間撹拌して十分に混合した後、定着樹脂としてセルロースアセテートブチレート樹脂を所定量添加し、さらに３０分間撹拌して十分に混合した。得られた生成物を１０μｍのメンブランフィルターを用いてろ過を行い、非水系インク組成物２および３を得た。なお、非水系インク組成物２および３の粘度をレオメーター「ＭＣＲ−３００」（Ｐｈｙｓｉｃａ社製）を用いて測定したところ、それぞれ４．６ｍＰａ・ｓ、４．８ｍＰａ・ｓであった。
【００７７】
【表１】
2009255314.tif 000005
【００７８】
表１中、ジエチレングリコールジエチルエーテル、テトラエチレングリコールジメチルエーテル、テトラエチレングリコールモノブチルエーテルは、日本乳化剤社製のものを用いた。γ−ブチロラクトンは、関東化学社製のものを用いた。Ｎ−２０４３−６０ＭＥＸ（非水系樹脂エマルジョン）は、ハリマ化成社製のものを用いた。セルロースアセテートブチレート樹脂は、Ａｃｒｏｓ  Ｏｒｇａｎｉｃｓ社製のものを用いた。ＢＹＫ−ＵＶ３５００（界面活性剤）は、ビックケミー・ジャパン社製のものを用いた。なお、単位は質量％である。
【００７９】
４．２  印刷方法
インクジェットプリンターＶＰ−３００（ローランドＤ．Ｇ．社製）を用いて、同社製の記録メディアＳＰＶＣ−Ｇ１２７０Ｔ上に、同社製の純正インクを用いてベタパターンを印刷した。ベタパターンとして、イエロー（Ｙ）、マゼンタ（Ｍ）、シアン（Ｃ）、ブラック（Ｋ）の４色のベタパターンをそれぞれ作製した。次いで、「４．１  非水系インク組成物の調製」で調製された非水系インク組成物をブラック列に充填し、同一のベタパターンで印刷を行い、オーバーコート層を形成した。
【００８０】
４．３  評価方法
「ＪＩＳ  Ｋ  ５７０１−１：２０００」の学振型摩擦堅牢度試験機での耐擦過試験方法に従い、耐擦過性を評価した。具体的には、「４．２  印刷方法」で作製された印刷物を２５ｍｍ幅の短冊状に切断した。学振型摩擦堅牢試験機（テスター産業社製）を用いて、短冊状に切断された印刷物について荷重５００ｇ・１００回の摩擦試験を行い、耐擦過性を評価した。
【００８１】
４．４  評価結果
表２に耐擦過性の評価結果を示す。
【００８２】
【表２】
2009255314.tif 000006
【００８３】
表２における耐擦過性の評価基準を以下に示す。
Ａ：印刷面に擦過痕なし。
Ｂ：印刷面に擦過痕があるが下地の露出はない。
Ｃ：印刷面の下地が露出している。
【００８４】
表２における総合評価の判定基準を以下に示す。
良  ：４色で耐擦過性評価が全てＡであり、実用上問題のないレベルである。
不良：４色で耐擦過性評価にＢまたはＣが１つ以上あり、実用的ではないレベルである。
【００８５】
４．４．１  実施例１
実施例１は、非水系インク組成物１を用いてオーバーコート層を形成した例である。５００ｇ加重・１００回摩擦試験において、ＹＭＣＫのいずれの印刷面についても擦過痕が認められず、実用上問題のないレベルであった。
【００８６】
４．４．２  比較例１
比較例１は、非水系インク組成物２を用いてオーバーコート層を形成した例である。実施例１に対してインク粘度を合わせることで、実施例１とインクの吐出特性を一致させた。この場合、５００ｇ加重・１００回摩擦試験において、後述する比較例３の結果よりも
高い耐擦過性を示したが、特にＭの印刷面の摩耗が明確であった。
【００８７】
４．４．３  比較例２
比較例２は、非水系インク組成物３を用いてオーバーコート層を形成した例である。実施例１に対してインク中の樹脂固形分を合わせることで、実施例１と記録面の樹脂固形分を一致させた。この場合、５００ｇ加重・１００回摩擦試験において、後述する比較例３の結果よりも高い耐擦過性を示したが、特にＭの印刷面の摩耗が明確であった。
【００８８】
４．４．４  比較例３
比較例３は、オーバーコート層を形成していない例である。５００ｇ加重・１００回摩擦試験において、１０回目あたりから表面に擦過痕が付き始め、１００回終了後Ｋの印刷面以外では部分的に下地が露出している状態であった。
【００８９】
以上の結果より、アルキレングリコール化合物およびラクトンから選択される少なくとも１種と、非水系樹脂エマルジョンと、を含有する非水系インク組成物を用いてオーバーコート層を形成することにより、記録物の耐擦過性を飛躍的に向上できることがわかった。
【００９０】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。